Patent RU-2765768-C2 (RU)
Inventor: FERRAJOLO ALESSANDRO
IPC: G01N3/28
Filed: 2018-03-29
Granted: 2022-02-02
Abstract: Изобретение относится к непрерывной оценке механических и микроструктурных свойств металлического материала в процессе холодного деформирования. Сущность: осуществляют измерения характеристических параметров процесса холодного деформирования в динамических условиях, включающих по меньшей мере одно значение температуры (Т), деформации (ε) и скорости ( ) деформации катаного листа (L). Дополнительно осуществляют расчет предела текучести при растяжении с высокой скоростью деформации в соответствии с уравнением (I), где: σ с  - предел прочности на сжатие катаного листа (L) при приложении к нему сжимающего усилия (Fc); σ t  - предел прочности катаного листа (L) на растяжение при приложении к нему растягивающих усилий (T in , T ou t); σ bend  - предел прочности катаного листа (L) при изгибе, когда к нему прикладывают изгибающий момент; и m, n, p - первый, второй и третий параметры соответственно, являющиеся функцией непрерывно измеряемых рабочих параметров процесса холодного деформирования и функцией катаного листа (L) в отношении его химического состава и предшествующих рабочих параметров процесса горячего деформирования в отношении начальной и конечной температуры горячей прокатки, температуры смотки в рулон и размера зерна; расчет предела текучести при растяжении с низкой скоростью деформации (σ YS ) в соответствии с уравнением (II), где: σ YD  - предел текучести при растяжении с высокой скоростью деформации; f - статистический коэффициент оптимизации для данных, измеренных при низкой скорости деформации и при высокой скорости деформации; α - первый характеристический параметр катаного листа (L), являющийся функцией химического состава катаного листа (L) и рабочих параметров процесса горячего деформирования катаного листа (L); и β - второй характеристический параметр катаного листа (L), являющийся функцией процесса холодного деформирования, рассчитанный по уравнению (III), где  - скорость деформации, Q - энергия активации деформации катаного листа (L), оцениваемая посредством лабораторных испытаний, R - постоянная Больцмана для идеальных газов, и Т - температура катаного листа (L). Устройство содержит: первые средства (10, 20) приложения, модуляции и измерения деформирующих усилий, первое средство (9) измерения деформации, соединенное с первым средством (10, 20) приложения, модуляции и измерения, второе средство (10') приложения, модуляции и измерения деформирующих усилий, второе средство (9') измерения деформации катаного листа (L) после указанного приложения деформирующих усилий при низкой скорости деформации, соединенное со вторым средством (10') приложения, модуляции и измерения, средство (16) расчета механических и микроструктурных свойств катаного листа (L), соединенное с первым и вторым средствами (9, 9') измерения и выполненное с возможностью реализации способа оценки механических и микроструктурных свойств катаного металлического материала, и средство (25) корреляции данных, измеренных при высокой скорости деформации и при низкой скорости деформации. Технический результат: возможность непрерывно выполнять необходимые измерения в процессе производства, позволяющие оценивать механические и микроструктурные свойства катаного металлического материала. 2 н. и 12 з.п. ф-лы, 4 ил.